СЫРЬЕВАЯ СМЕСЬ ДЛЯ ПРОИЗВОДСТВА ИСКУССТВЕННОГО ПОРИСТОГО ЗАПОЛНИТЕЛЯ
CRUDE MIXTURE FOR MAKING ARTIFICIAL POROUS AGGREGATE

Изобретение касается производства искусственных пористых заполнителей для бетонов.
Известно использование для производства искусственного пористого заполнителя (керамзита) легкоплавкой глины [1].
Задачей изобретения является повышение прочности искусственного пористого заполнителя.
Технический результат достигается тем, что сырьевая смесь для производства искусственного пористого заполнителя, содержащая легкоплавкую глину, дополнительно содержит измельченные амфиболиты при следующем соотношении компонентов, мас.%: легкоплавкая глина 50,0-90,0; измельченные амфиболиты 10,0-50,0.
В таблице приведены составы сырьевой смеси для производства искусственного пористого заполнителя.
Таблица
Компоненты
Состав, мас.%
1
2
3
Легкоплавкая глина
50,0
70,0
90,0
Измельченные амфиболиты
50,0
30,0
10,0
Прочность заполнителя при сжатии, МПа
4-6
5-7
4-6
2+
В составе сырьевой смеси используют любые легкоплавкие глины, склонные к вспучиванию при быстром обжиге; используют измельченные до полного прохождения через сетку №014 амфиболиты - горные породы, сложенные преимущественно из минералов амфиболитов - алюмосиликатов (Ca, Mg, Fe) и др., содержащих некоторое количество воды, F, Cl и др. [2].
Измельченные амфиболиты смешивают с легкоплавкой глиной и готовят сырьевую смесь с влажностью 19-26%. Из полученной смеси формуют гранулы, которые сушат и обжигают в интервале температур 980-1080°C.
Источники информации
1. Дудеров И.Г., Матвеев Г.М., Суханова В.Б. Общая технология силикатов. - М.: Стройиздат, 1987. - С.314-321.
2. Спирин Ю.Л. Теория и практика патентоспособных разработок в технологии строительных материалов. - М.: Стройиздат, 1977. - С.80.